(57)【要約】【課題】電気抵抗率の低いＣｕを配線材料として使用できるばかりか、ガラス基板への密着性が高く剥離の危険性がないＣｕ合金配線膜と、そのＣｕ合金配線膜を用いて作製されるフラットパネルディスプレイ用ＴＦＴ素子と、そのＣｕ合金配線膜の作製に用いられるＣｕ合金スパッタリングターゲットを提供することを課題とする。【解決手段】フラットパネルディスプレイ用のＴＦＴ素子１を構成する配線膜２とその膜を作製するためのスパッタリングターゲットであって、Ｃｕを主成分とし、Ｐｔ、Ｉｒ、Ｐｄ、Ｓｍの少なくとも一種を合計０．０１〜０．５原子％含有する。ガラス基板３上に前記配線膜２を積層し、更にその上に絶縁膜４を介して透明導電膜５を積層する。【選択図】図１
2008166742.tif 000002
【特許請求の範囲】
【請求項１】
フラットパネルディスプレイ用のＴＦＴ素子を構成する配線膜であって、Ｃｕを主成分とし、Ｐｔ、Ｉｒ、Ｐｄ、Ｓｍの少なくとも一種を合計０．０１〜０．５原子％含有することを特徴とするＣｕ合金配線膜。
【請求項２】
フラットパネルディスプレイ用のＴＦＴ素子を構成する配線膜であって、Ｃｕを主成分とし、Ｎｉ、Ｐｔ、Ｉｒ、Ｐｄ、Ｒｕ、Ｃｒ、Ｎｂ、Ｗ、希土類金属の少なくとも一種を合計０．０１〜０．５原子％含有することを特徴とするＣｕ合金配線膜。
【請求項３】
フラットパネルディスプレイ用のＴＦＴ素子を構成する配線膜であって、Ｃｕを主成分とすると共に、Ｎｉを含有し、更に、Ｐｔ、Ｉｒ、Ｐｄ、Ｒｕ、Ｃｒ、Ｎｂ、Ｗ、希土類金属の少なくとも一種の添加金属元素を含有し、Ｎｉを含む添加金属元素の含有量が、合計０．０１〜０．５原子％であることを特徴とするＣｕ合金配線膜。
【請求項４】
フラットパネルディスプレイ用のＴＦＴ素子を構成する配線膜であって、Ｃｕを主成分とすると共に、Ｐｔを含有し、更に、Ｎｉ、Ｉｒ、Ｐｄ、Ｒｕ、Ｃｒ、Ｎｂ、Ｗ、希土類金属の少なくとも一種の添加金属元素を含有し、Ｐｔを含む添加金属元素の含有量が、合計０．０１〜０．５原子％であることを特徴とするＣｕ合金配線膜。
【請求項５】
ガラス基板上に、請求項１乃至４のいずれかに記載の配線膜を積層し、その上に少なくとも層間絶縁膜を介して透明導電膜を積層して成ることを特徴とするフラットパネルディスプレイ用ＴＦＴ素子。
【請求項６】
請求項１記載の配線膜を作製するためのスパッタリングターゲットであって、Ｃｕを主成分とし、Ｐｔ、Ｉｒ、Ｐｄ、Ｓｍの少なくとも一種を合計０．０１〜０．５原子％含有することを特徴とするＣｕ合金スパッタリングターゲット。
【請求項７】
請求項２記載の配線膜を作製するためのスパッタリングターゲットであって、Ｃｕを主成分とし、Ｎｉ、Ｐｔ、Ｉｒ、Ｐｄ、Ｒｕ、Ｃｒ、Ｎｂ、Ｗ、希土類金属の少なくとも一種を合計０．０１〜０．５原子％含有することを特徴とするＣｕ合金スパッタリングターゲット。
【請求項８】
請求項３記載の配線膜を作製するためのスパッタリングターゲットであって、Ｃｕを主成分とすると共に、Ｎｉを含有し、更に、Ｐｔ、Ｉｒ、Ｐｄ、Ｒｕ、Ｃｒ、Ｎｂ、Ｗ、希土類金属の少なくとも一種の添加金属元素を含有し、Ｎｉを含む添加金属元素の含有量が、合計０．０１〜０．５原子％であることを特徴とするＣｕ合金スパッタリングターゲット。
【請求項９】
請求項４記載の配線膜を作製するためのスパッタリングターゲットであって、Ｃｕを主成分とすると共に、Ｐｔを含有し、更に、Ｎｉ、Ｉｒ、Ｐｄ、Ｒｕ、Ｃｒ、Ｎｂ、Ｗ、希土類金属の少なくとも一種の添加金属元素を含有し、Ｐｔを含む添加金属元素の含有量が、合計０．０１〜０．５原子％であることを特徴とするＣｕ合金スパッタリングターゲット。
【発明の詳細な説明】
【技術分野】
【０００１】
本発明は、液晶ディスプレイ、有機ＥＬディスプレイ等のフラットパネルディスプレイ用のＴＦＴ素子を構成するＣｕ合金配線膜と、そのＣｕ合金配線膜を用いて作製されるフラットパネルディスプレイ用ＴＦＴ素子と、そのＣｕ合金配線膜の作製に用いられるＣｕ合金スパッタリングターゲットに関するものである。
【背景技術】
【０００２】
近年幅広く採用され始めたフラットパネルディスプレイの代表である液晶ディスプレイについて説明する。液晶ディスプレイは、携帯電話から１００インチを超す大型テレビに至るまで広範囲に用いられているが、その液晶ディスプレイは、画素の駆動方法によって、単純マトリックス型液晶ディスプレイとアクティブマトリックス型液晶ディスプレイに分類される。それらの液晶ディスプレイのうちスイッチング素子として薄膜トランジスタ（Thin Film Transistor;明細書中ではＴＦＴと記載する。）を組み込んだアクティブマトリックス型液晶ディスプレイは、画質が高品質で高速の動画にも対応できるため、現在液晶ディスプレイの主流となっている。
【０００３】
アクティブマトリックス型液晶ディスプレイの液晶表示デバイスは、ガラス製のＴＦＴモジュール基板と、そのＴＦＴモジュール基板に対向して配置されたガラス製の対向基板と、ＴＦＴモジュール基板と対向基板の間に配置され光変調層として機能する液晶層により構成されている。なお、以下明細書中の説明では、液晶表示デバイスのＴＦＴモジュール基板（ガラス基板）側を下、対向基板側を上として説明する。
【０００４】
図１には、この液晶表示デバイスを構成するフラットパネルディスプレイ用ＴＦＴ素子１の断面構造を示すが、ガラス基板（ＴＦＴモジュール基板）３の上面には、配線膜２、透明導電膜（透明画素電極膜）５、ＴＦＴ６等が設けられている。透明導電膜５は、酸化インジウム錫（Indium Tin Oxide：ＩＴＯ）薄膜や、酸化インジウム亜鉛（Indium Zinc Oxide：ＩＺＯ）薄膜等である。又、ガラス基板（ＴＦＴモジュール基板）３は、タブテープを介して連結されたドライバ回路と制御回路によって駆動される。
【０００５】
以下、図示を省略したが、対向基板のＴＦＴモジュール基板側を向く下面には、その全面に設けられた共通電極と、前記透明導電膜に対向する位置に配置されたカラーフィルタと、前記ＴＦＴ等に対向する位置に配置された遮光膜が設けられている。更には、前記液晶層に含まれる液晶分子を所定の向きに配向させるための配向膜が設けられている。又、ＴＦＴモジュール基板の下面側と対向基板の上面側には、夫々偏光板が設けられている。
【０００６】
このようにして構成された液晶表示デバイスの下部にはバックライトが設けられており、この光がＴＦＴモジュール基板側から対向基板側へと通過する。液晶ディスプレイでは、液晶層の各単位画素において、対向基板と透明導電膜（透明画素電極膜）との間の電界が、ＴＦＴによって制御され、その電界によって液晶層における液晶分子の配向が変化し、液晶層を通過する光が変調（遮光や透光）される。これにより対向基板を透過する光の透過量が制御されて画像として表示されることとなる。
【０００７】
図１に示すように、従来のフラットパネルディスプレイ用ＴＦＴ素子１は、ＴＦＴモジュール基板３の上面に、アルミニウム合金膜から成る配線膜（走査線）２が設けられており、その配線膜２の一部はＴＦＴ６のＯＮ／ＯＦＦを制御するゲート電極７として機能する。又、配線膜２を被覆するようにして設けられたゲート絶縁膜８の上面には配線膜２と直交するようにアルミニウム合金膜から成る信号線９が設けられている。その信号線９の一部はＴＦＴ６のソース電極１０として機能する。ゲート絶縁膜８上の画素領域には、例えばＩＴＯより成る透明導電膜（透明画素電極膜）５が設けられている。ゲート絶縁膜８の上面に設けられたアルミニウム合金膜から成るＴＦＴ６のドレイン電極１１は、前記透明導電膜５と電気的に接触している。
【０００８】
まず、配線膜２を経由してゲート電極７にゲート電圧を印加すると、ＴＦＴ６がＯＮ状態となり、予め信号線９に印加されていた駆動電圧がソース電極１０からドレイン電極１１を経由して透明導電膜５に印加され、その透明導電膜５に所定レベルの駆動電圧が印加されると、透明導電膜５と対向基板の共通電極との間に十分な電位差が発生し、液晶層に含まれる液晶分子が配向して光変調が生じる。
【０００９】
以上説明したように、従来のゲート電極を含む配線膜等の配線部はＭｏやＣｒのような高融点金属膜やアルミニウム合金膜で形成されていた。しかし、液晶ディスプレイが、大型化、高画質化するにつれて配線膜の電気抵抗が増大し、信号遅延、電力損失等といった問題が顕在化しており、アルミニウム（Ａｌ）より低電気抵抗率の銅（Ｃｕ)が注目されている。
【００１０】
因みに、従来材として用いられているＡｌ−２原子％Ｎｄ薄膜の真空中３５０℃３０分熱処理後の電気抵抗率は４．１×１０−６Ω・ｃｍ、Ｃｕ薄膜の真空中３５０℃３０分熱処理後の電気抵抗率は２．０×１０−６Ω・ｃｍである。Ａｌ配線膜はガラス基板に直接形成しても剥離などの問題を生じないが、ガラス基板上にＣｕ配線膜を形成すると、ガラスとＣｕの密着性が低いために、Ｃｕ配線膜がガラス基板から剥離するという問題があった。
【００１１】
その問題を解消するための特許出願として、特許文献１〜９に記載された様々な技術が提案されている。
【００１２】
特許文献１及び２に記載の技術では、Ｃｕ配線膜とガラス基板の間にモリブデン（Ｍｏ）やクロム（Ｃｒ）などの高融点金属層を介在させている。このような密着性に優れる下地層を形成することで、配線膜その物の密着性を向上させ、パターン形成時のＣｕ配線膜の浮き上がり、破断を抑制している。しかし、下地となる高融点金属層を成膜する工程が増加する上、Ｃｕと高融点金属の異種金属を積層させるため、薬液を用いたエッチングの際にＣｕと高融点金属の界面で腐食が発生したり、各層のエッチングレートが異なるため配線膜断面を好ましい形状（テーパー角４５〜６０°が望ましいとされている。）に形成できないといった新たな問題が発生してしまう。更には、配線膜断面を好ましい形状にするために積層されている各層ごとに適したエッチング液を使用するなど、Ｃｕ配線膜パターン形成に関わる工程が増えることで、液晶パネルの製造コストが増大するといった問題もある。
【００１３】
特許文献３に記載の技術では、ガラス基板に下地層としてクロム（Ｃｒ）膜をコーティングし、その上にＣｒを含有したＣｕ層を形成し、更に熱処理によってＣｕ−Ｃｒ層を２層分離させることにより、密着性が向上するとしている。しかし、この技術でも配線断面の形状を調整することが非常に難しい。更に、Ｃｒの電気抵抗率は１２．９×１０−６Ω・ｃｍとＣｕやＡｌ−２原子％Ｎｄよりも高く、配線抵抗増加による信号遅延や電力損失が問題となる。
【００１４】
特許文献４に記載の技術では、ガラス基板とＣｕ配線の間に樹脂層及びＣｒ等の金属層を設けることにより、密着性の向上が図れるとしている。しかしながら、この技術では、液晶ディスプレイの製造プロセスにおける熱履歴により樹脂層が劣化し、かえって密着性が低下するという問題がある。
【００１５】
特許文献５に記載の技術では、Ｃｕに金（Ａｕ）又はコバルト（Ｃｏ）を添加した合金を用いることにより、ガラス基板の密着性が向上するとしている。しかしながら、Ｃｕ−Ａｕ合金薄膜やＣｕ−Ｃｏ合金薄膜はＣｕ薄膜より密着性が優れているものの、液晶ディスプレイ用としては、まだ密着性が不足している。（実施例にＣｕ−Ａｕ合金薄膜等の実際の剥離試験データを記載）
【００１６】
特許文献６に記載の技術では、ガラス基板の主成分であるシリコン（Ｓｉ）とＣｕが反応を起こしやすく、そのためＣｕ配線の電気抵抗が高まる可能性があるため、ガラス製の透明基板の上面に先ず窒素（Ｎ）を含有したＣｕ膜（ＣｕＸＮ）をスパッタ蒸着した後、Ｃｕ層を成膜している。又、特許文献７に記載の技術では、Ｃｕ配線膜の酸化を防ぎ、基板との密着性を向上するために、窒素を含有したＣｕ配線膜（ＣｕＸＮ）を用いることが提案されている。しかしながら、ＣｕＸＮ自体が安定な化合物でないために、特許文献６、７に記載の技術ともに、液晶ディスプレイの製造プロセスにおける熱履歴によりＮ原子がＣｕ配線膜中を拡散し、配線の電気抵抗が上昇してしまうという問題がある。
【００１７】
特許文献８に記載の技術では、ガラス基板の上面に先ず窒化シリコン膜をコーティングし、次いでタンタル（Ｔａ)等の下地金属層を蒸着し、更にその上にＣｕ等の金属シード層を形成し、最後に無電解メッキによりＣｕ配線膜を形成する。しかしこの技術は配線膜を形成するための工程数が多く、各工程を最適化しなければならないという複雑さがあるだけでなく、ウエットプロセスを含んでいるために、不純物汚染や廃液処理などの問題が発生してしまう。
【００１８】
特許文献９に記載の技術では、導電性を有するクラフト・ポリマーで配線パターンを形成し、次いで無電解メッキによりＣｕ配線膜のパターンを形成することが提案されている。しかしこの技術でも、液晶ディスプレイの製造プロセスにおける熱履歴によりクラフトポリマー（樹脂層）が劣化し、かえって密着性が低下するという問題がある。
【００１９】
【特許文献１】特開平７−６６４２３号公報
【特許文献２】特開平８−８４９８号公報
【特許文献３】特開平８−１３８４６１号公報
【特許文献４】特開平１０−１８６３８９号公報
【特許文献５】特開２００３−３４２５６３号公報
【特許文献６】特開２００４−２１２９４０号公報
【特許文献７】特開平１０−１３３５９７号公報
【特許文献８】特開２００６−２４７５４号公報
【特許文献９】特開２００６−１０８６２２号公報
【発明の開示】
【発明が解決しようとする課題】
【００２０】
本発明は上記従来の種々の問題を解決せんとして発明したものであって、特定の組成を有するＣｕ合金を配線材料とすることで、電気抵抗率の低い配線材料として使用することが可能になるばかりか、フラットパネルディスプレイの液晶表示デバイスを構成するガラス基板への密着性が高く、且つその製造工程においても劣化、変質することもなくガラス基板からの剥離の危険性がないＣｕ合金配線膜と、そのＣｕ合金配線膜を用いて作製されるフラットパネルディスプレイ用ＴＦＴ素子と、そのＣｕ合金配線膜を作製するためのＣｕ合金スパッタリングターゲットを提供することを課題とするものである。
【課題を解決するための手段】
【００２１】
請求項１記載の発明は、フラットパネルディスプレイ用のＴＦＴ素子を構成する配線膜であって、Ｃｕを主成分とし、Ｐｔ、Ｉｒ、Ｐｄ、Ｓｍの少なくとも一種を合計０．０１〜０．５原子％含有することを特徴とするＣｕ合金配線膜である。
【００２２】
請求項２記載の発明は、フラットパネルディスプレイ用のＴＦＴ素子を構成する配線膜であって、Ｃｕを主成分とし、Ｎｉ、Ｐｔ、Ｉｒ、Ｐｄ、Ｒｕ、Ｃｒ、Ｎｂ、Ｗ、希土類金属の少なくとも一種を合計０．０１〜０．５原子％含有することを特徴とするＣｕ合金配線膜である。
【００２３】
請求項３記載の発明は、フラットパネルディスプレイ用のＴＦＴ素子を構成する配線膜であって、Ｃｕを主成分とすると共に、Ｎｉを含有し、更に、Ｐｔ、Ｉｒ、Ｐｄ、Ｒｕ、Ｃｒ、Ｎｂ、Ｗ、希土類金属の少なくとも一種の添加金属元素を含有し、Ｎｉを含む添加金属元素の含有量が、合計０．０１〜０．５原子％であることを特徴とするＣｕ合金配線膜である。
【００２４】
請求項４記載の発明は、フラットパネルディスプレイ用のＴＦＴ素子を構成する配線膜であって、Ｃｕを主成分とすると共に、Ｐｔを含有し、更に、Ｎｉ、Ｉｒ、Ｐｄ、Ｒｕ、Ｃｒ、Ｎｂ、Ｗ、希土類金属の少なくとも一種の添加金属元素を含有し、Ｐｔを含む添加金属元素の含有量が、合計０．０１〜０．５原子％であることを特徴とするＣｕ合金配線膜である。
【００２５】
請求項５記載の発明は、ガラス基板上に、請求項１乃至４のいずれかに記載の配線膜を積層し、その上に少なくとも層間絶縁膜を介して透明導電膜を積層して成ることを特徴とするフラットパネルディスプレイ用ＴＦＴ素子である。
【００２６】
請求項６記載の発明は、請求項１記載の配線膜を作製するためのスパッタリングターゲットであって、Ｃｕを主成分とし、Ｐｔ、Ｉｒ、Ｐｄ、Ｓｍの少なくとも一種を合計０．０１〜０．５原子％含有することを特徴とするＣｕ合金スパッタリングターゲットである。
【００２７】
請求項７記載の発明は、請求項２記載の配線膜を作製するためのスパッタリングターゲットであって、Ｃｕを主成分とし、Ｎｉ、Ｐｔ、Ｉｒ、Ｐｄ、Ｒｕ、Ｃｒ、Ｎｂ、Ｗ、希土類金属の少なくとも一種を合計０．０１〜０．５原子％含有することを特徴とするＣｕ合金スパッタリングターゲットである。
【００２８】
請求項８記載の発明は、請求項３記載の配線膜を作製するためのスパッタリングターゲットであって、Ｃｕを主成分とすると共に、Ｎｉを含有し、更に、Ｐｔ、Ｉｒ、Ｐｄ、Ｒｕ、Ｃｒ、Ｎｂ、Ｗ、希土類金属の少なくとも一種の添加金属元素を含有し、Ｎｉを含む添加金属元素の含有量が、合計０．０１〜０．５原子％であることを特徴とするＣｕ合金スパッタリングターゲットである。
【００２９】
請求項９記載の発明は、請求項４記載の配線膜を作製するためのスパッタリングターゲットであって、Ｃｕを主成分とすると共に、Ｐｔを含有し、更に、Ｎｉ、Ｉｒ、Ｐｄ、Ｒｕ、Ｃｒ、Ｎｂ、Ｗ、希土類金属の少なくとも一種の添加金属元素を含有し、Ｐｔを含む添加金属元素の含有量が、合計０．０１〜０．５原子％であることを特徴とするＣｕ合金スパッタリングターゲットである。
【発明の効果】
【００３０】
本発明のＣｕ合金配線膜によると、電気抵抗率の低いにもかかわらずガラス基板への密着性の低さから使用することが困難であったＣｕを、ガラス基板への密着性の高い配線材料として使用することが可能になる。又、そのＣｕ合金配線膜を用いた本発明のフラットパネルディスプレイ用ＴＦＴ素子によると、電気抵抗率の低いＣｕを配線材料として使用できるだけではなく、フラットパネルディスプレイの液晶表示デバイスを構成するガラス基板への密着性が高く、且つその製造工程においても劣化、変質することもなくガラス基板からの剥離の危険性がない。更には、直接ガラス基板の上に配線膜を積層できるので、製造に要する工程数も少なくて済む。更には、前記Ｃｕ合金配線膜を作製するための本発明のＣｕ合金スパッタリングターゲットによると、電気抵抗率が低いにもかかわらずガラス基板への密着性の低さから使用することが困難であったＣｕを、ガラス基板への密着性の高い配線材料として使用することが可能になる。
【発明を実施するための最良の形態】
【００３１】
以下、本発明を添付図面に示す実施形態に基づいて更に詳細に説明する。
【００３２】
図１には、背景技術の欄で説明したように、液晶表示デバイスを構成するフラットパネルディスプレイ用ＴＦＴ素子の断面構造を示す。１は液晶表示デバイスを構成するフラットパネルディスプレイ用ＴＦＴ素子であり、２は銅（Ｃｕ）を主成分とし、白金（Ｐｔ）、イリジウム（Ｉｒ）、パラジウム（Ｐｄ）、サマリウム（Ｓｍ）の少なくとも一種を合計０．０１〜０．５原子％含有するＣｕ合金配線膜である。
【００３３】
３はガラス基板、４は前記配線膜２の上に積層される複数層の絶縁膜で、各膜ともＳｉＮＸ等で形成された薄膜である。５は更に絶縁膜４の上に積層される透明導電膜（透明画素電極膜）で、酸化インジウム錫（Indium Tin Oxide：ＩＴＯ）や、酸化インジウム亜鉛（Indium Zinc Oxide：ＩＺＯ）等で形成された薄膜である。
【００３４】
６は液晶表示デバイス１にスイッチング素子として組み込まれたＴＦＴであり、配線膜２の一部でもある７はＴＦＴ６のＯＮ／ＯＦＦを制御するゲート電極である。８は配線膜２の上面を被覆するようにして積層された絶縁膜の一部でもあるゲート絶縁膜、９はゲート絶縁膜８の上面に配線膜２と直交するように設けられた信号線で、その信号線９の一部はソース電極１０として機能する。１１はドレイン電極であって、前記透明導電膜５と電気的に接触している。又、ソース電極１０（信号線９）、ドレイン電極１１はともに、配線膜と同様に、Ｐｔ、Ｉｒ、Ｐｄ、Ｓｍの少なくとも一種を合計０．０１〜０．５原子％含有するＣｕ合金で形成されている。１２は絶縁膜の一部でもある層間絶縁膜、１３はチャネルアモルファスシリコン、１４はｎ＋アモルファスシリコンである。
【００３５】
尚、配線膜２を形成するＣｕ合金の添加金属元素の合計量は、０．０１〜０．５原子％であると説明したが、密着性向上に加え、Ｃｕ合金の低電気抵抗率というメリットを活かすためには、添加金属元素の合計量は、０．０１〜０．３原子％とすることが好ましい。更には、添加金属元素の合計量は、０．０１〜０．２原子％とすることがより好ましい。
【００３６】
又、前記の説明のように、ソース電極１０とドレイン電極１１を配線膜２と同様に、Ｐｔ、Ｉｒ、Ｐｄ、Ｓｍの少なくとも一種を合計０．０１〜０．５原子％含有するＣｕ合金で形成することで、配線材料の共通化が図れる。更には、このＣｕ合金は、電気抵抗率や、透明導電膜５とのコンタクト特性に優れているので、ソース電極１０やドレイン電極１１として使用することができる。（実施例に試験結果を記載）
【００３７】
更には、成膜前のガラス基板３の表面に紫外線を照射することで、ガラス基板３の最表面の汚染が除去され、その上面に積層される配線膜２の密着性が更に向上する。
【００３８】
次に、Ｐｔ、Ｉｒ、Ｐｄ、Ｓｍの少なくとも一種を含有するＣｕ合金で成る配線膜２をガラス基板３の上に積層すれば密着性が向上する原因を探るために以下の試験を行った。この試験では、Ｐｔを含有するＣｕ合金で成る配線膜２を、ガラス基板３（コーニング社製♯１７３７、板厚０．７ｍｍｔ）の上に、ＤＣマグネトロン・スパッタリング法で、成膜温度：室温にて膜厚が３００ｎｍになるようにして成膜し、高周波グロー放電発光分光分析（ＧＤ−ＯＥＳ）法により配線膜２の表面側からガラス基板３に向けて成分元素の濃度分布を分析した。図２にその分析結果を示す。
【００３９】
図２によると、スパッタリングを開始して約４０秒までは、Ｃｕ量、Ｐｔ量ともに殆ど変化はなく、ＰｔとＣｕの濃度比（Ｐｔ／Ｃｕ）も変化は殆どない。これは、配線膜２が表面側からある一定の深さまではその組成に殆ど変化がないことを示している。
【００４０】
その後、４０秒を経過するとＣｕ元素量が急に低下し、４３秒〜５０秒付近で（Ｐｔ／Ｃｕ）が上昇している。一方、Ｓｉ元素量は４０秒を経過した後に急上昇している。これはＧＤ−ＤＥＳの分析面がガラス基板３の表面に達したことを示している。即ち、Ｓｉ元素量の急上昇後のデータはその殆どがガラス基板３の組成を示している。
【００４１】
即ち、４３秒〜５０秒付近は配線膜２の底部付近、つまりガラス基板３との界面付近の配線膜２の元素組成を示している。（Ｐｔ／Ｃｕ）の分析データによると、この界面付近で添加金属元素であるＰｔの比率が上昇しており、ガラス基板３との界面付近にＰｔが集中するという濃化現象が認められる。
【００４２】
Ｃｕ自体はガラス基板３との密着性が低いが、この試験結果で証明されたように、添加金属元素であるＰｔがガラス基板３の界面付近で濃化することにより、配線膜２とガラス基板３の密着性が向上する。
【００４３】
尚、このような添加金属元素の界面付近での濃化現象は、添加金属元素がＣｕ合金で成る薄膜（配線膜２）内を拡散することによって生じるが、スパッタリング法で成膜した薄膜は柱状構造の多結晶組織を有するので、添加金属元素は容易に薄膜中を拡散できる。又、液晶表示デバイスの製造プロセスに高温での加熱工程が含まれる場合には、更に添加金属元素の拡散が容易になり、添加金属元素の濃化現象が更に顕著となり、配線膜２とガラス基板３の密着性も更に向上する。
【００４４】
尚、上記の試験では、添加金属元素がＰｔである事例を示したが、添加金属元素はＩｒ、Ｐｄ、Ｓｍであっても同様の効果を示し、これらの金属元素の複数を添加しても同様の効果を示す。
【００４５】
以上説明したように、Ｃｕ中に添加した金属元素が拡散してガラス基板３との界面付近に濃化するが、成膜した配線膜２中の他の部位での添加金属元素の量は逆に低下するので、電気抵抗率が増加せず、Ｃｕ本来の低い電気抵抗率に近い値を示すようになる。
【００４６】
以上の説明では、スパッタリング法で配線膜２を成膜することを前提に説明したが、他のどのような薄膜成膜方法で配線膜２を形成しても良い。尚、スパッタリング法で成膜する場合のスパッタリングターゲットは、配線膜２と同一の組成からなるものである。配線膜２を、Ｃｕを主成分とし、Ｐｔ、Ｉｒ、Ｐｄ、Ｓｍの少なくとも一種を合計０．０１〜０．５原子％含有する組成とした場合、スパッタリングターゲットも配線膜２の組成に合わせ、Ｃｕを主成分とし、Ｐｔ、Ｉｒ、Ｐｄ、Ｓｍの少なくとも一種を合計０．０１〜０．５原子％含有するものとする必要がある。更に、これらの添加金属元素の合計量は０．０１〜０．３原子％が好ましく、０．０１〜０．２原子％がより好ましい。
【００４７】
尚、上記の説明では、配線膜２、ソース電極１０（信号線９）、ドレイン電極１１、並びにスパッタリングターゲットを、Ｃｕを主成分とし、Ｐｔ、Ｉｒ、Ｐｄ、Ｓｍの少なくとも一種を合計０．０１〜０．５原子％含有する成分組成とした実施形態について説明したが、配線膜２、ソース電極１０（信号線９）、ドレイン電極１１、並びにスパッタリングターゲットは、以下に示す成分組成であっても上記実施形態と同様の作用効果を奏することができる。
【００４８】
即ち、配線膜２、ソース電極１０（信号線９）、ドレイン電極１１、並びにスパッタリングターゲットは、Ｃｕを主成分とし、Ｎｉ、Ｐｔ、Ｉｒ、Ｐｄ、Ｒｕ、Ｃｒ、Ｎｂ、Ｗ、希土類金属の少なくとも一種を合計０．０１〜０．５原子％含有する成分組成としても良い。又、Ｃｕを主成分とすると共に、Ｎｉを含有し、更に、Ｐｔ、Ｉｒ、Ｐｄ、Ｒｕ、Ｃｒ、Ｎｂ、Ｗ、希土類金属の少なくとも一種の添加金属元素を含有し、Ｎｉを含む添加金属元素の含有量を、合計０．０１〜０．５原子％としても良い。或いは、Ｃｕを主成分とすると共に、Ｐｔを含有し、更に、Ｎｉ、Ｉｒ、Ｐｄ、Ｒｕ、Ｃｒ、Ｎｂ、Ｗ、希土類金属の少なくとも一種の添加金属元素を含有し、Ｐｔを含む添加金属元素の含有量を、合計０．０１〜０．５原子％としても良い。
【００４９】
尚、これらの実施形態の場合も、先に説明した実施形態と同様に、Ｃｕ以外の添加金属元素の合計含有量は、０．０１〜０．５原子％であると説明したが、密着性向上に加え、Ｃｕ合金の低電気抵抗率というメリットを活かすためには、添加金属元素の合計含有量は、０．０１〜０．３原子％とすることが好ましい。更には、添加金属元素の合計含有量は、０．０１〜０．２原子％とすることがより好ましい。
【実施例】
【００５０】
〔剥離率測定試験〕
ガラス基板上の配線膜の密着性を評価するために、まず、以下に示すような粘着テープによる配線膜の剥離試験を行った。
【００５１】
この試験では、コーニング社製♯１７３７、板厚０．７ｍｍｔのガラス基板を用いた。配線膜としては、ＤＣマグネトロン・スパッタリング法により膜厚３００ｎｍのＣｕ薄膜を成膜温度：室温（２５℃）で蒸着した。尚、スパッタリングターゲットとしては純Ｃｕターゲットを用い、添加金属元素をチップオンしてＣｕ薄膜を成膜した。成膜された配線膜の表面にカッターナイフを用いて１ｍｍ間隔で碁盤目状の切れ込みを入れた。次いで粘着テープを薄膜の上に貼り付け、粘着テープの引き剥がし角度が６０°になるように保持しつつ、粘着テープを一挙に引き剥がし、粘着テープによって引き剥がされた碁盤目の区画数をカウントし、全区画との比率（剥離率）を得た。
【００５２】
試験は、配線膜の成膜後に３００℃で熱処理を行った場合と熱処理を行わなかった場合（表１、表２、表３には室温と記載）、使用する粘着テープをスコッチ社のメンディング・テープとした場合と更に粘着性の強い住友３Ｍ社の８４２２Ｂテープとした場合、更に添加金属元素の種類と添加量を変えて実施した。
【００５３】
試験の評価は、剥離率１０％未満のものを良好、１０％以上のものを不良と判定した。
【００５４】
〔電気抵抗率測定試験〕
次に、剥離率測定試験と同様に、ＤＣマグネトロン・スパッタリング法により膜厚３００ｎｍの薄膜を成膜した後、フォトリソグラフィー・ウェットエッチング法で配線形状を形成し、その後に４探針法で電気抵抗率を測定した。その後、試料を真空中３５０℃で３０分間熱処理した後、再度電気抵抗率を測定した。
【００５５】
試験の評価は、３５０℃熱処理後の電気抵抗率が３．０μΩ・ｃｍ以下のものを良好、３．０μΩ・ｃｍを超えるものを不良と判定した。
【００５６】
〔総合評価〕
表１、表２、表３に剥離率測定試験と電気抵抗率測定試験の試験結果を示す。総合評価として、剥離率、電気抵抗率の両方とも良好なものを○で合格、剥離率、電気抵抗率の少なくとも一方でも不良であれば×で不合格とした。
【００５７】
【表１】
2008166742.tif 000003
【００５８】
【表２】
2008166742.tif 000004
【００５９】
【表３】
2008166742.tif 000005
【００６０】
〔剥離率測定試験〕
剥離率測定試験の結果は、Ｃｕを主成分とし、Ｐｔ、Ｉｒ、Ｐｄ、Ｓｍの何れかを０．０１〜０．５原子％含有した請求項１を満足する配線膜をガラス基板上に成膜した試料Ｎｏ.１〜１４（表１には、例えば、Ｃｕ−０．１原子％Ｐｔの試料はＣｕ−０．１Ｐｔと略して表示している。）では、成膜後の熱処理の有無を問わず、粘着テープによって引き剥がされた碁盤目の剥離率は、０〜５％と良好であった。又、使用する粘着テープが、メンディング・テープの場合ばかりか、粘着性がより強い４２２Ｂテープを使った場合であっても剥離率は、０〜５％と良好であった。
【００６１】
更には、Ｃｕを主成分とし、Ｎｉ、Ｒｕ、Ｃｒ、Ｎｂ、Ｗ、希土類金属の少なくとも一種を合計０．０１〜０．５原子％含有した請求項２を満足する配線膜をガラス基板上に成膜した試料Ｎｏ.１５〜２１でも、粘着テープによって引き剥がされた碁盤目の剥離率は、２〜８％と良好であった。又、Ｃｕを主成分とすると共に、Ｎｉを含有し、更に、Ｐｔ、Ｉｒ、Ｐｄ、Ｒｕ、Ｃｒ、Ｎｂ、Ｗ、希土類金属の少なくとも一種の添加金属元素を含有し、Ｎｉを含む添加金属元素の含有量を、合計０．０１〜０．５原子％とした請求項３を満足する配線膜をガラス基板上に成膜した試料Ｎｏ.２２〜２９でも、粘着テープによって引き剥がされた碁盤目の剥離率は、１〜７％と良好であった。更には、Ｃｕを主成分とすると共に、Ｐｔを含有し、更に、Ｎｉ、Ｉｒ、Ｐｄ、Ｒｕ、Ｃｒ、Ｎｂ、Ｗ、希土類金属の少なくとも一種の添加金属元素を含有し、Ｐｔを含む添加金属元素の含有量を、合計０．０１〜０．５原子％とした請求項４を満足する配線膜をガラス基板上に成膜した試料Ｎｏ.３０〜３２でも、粘着テープによって引き剥がされた碁盤目の剥離率は、１〜３％と良好であった。
【００６２】
これに対し、純Ｃｕの配線膜をガラス基板上に蒸着した試料Ｎｏ.３３，３４の場合は、メンディング・テープで配線膜を引き剥がした試料Ｎｏ.３３の場合で剥離率４０％、より粘着性の強い住友３Ｍ社の８４２２Ｂテープを使った試料Ｎｏ.３４の場合では剥離率が１００％であり、剥離率測定試験による評価結果は何れもが不良であった。
【００６３】
又、ＣｕにＰｔを添加したが、Ｃｕ合金におけるＰｔの含有率が０．６原子％と請求項１及び請求項２記載の添加金属元素の含有率を超える試料Ｎｏ.３５，３６の場合は、成膜直後の熱処理を行わなかった場合（試料Ｎｏ.３５）で剥離率１２％、３００℃で熱処理を行った場合（試料Ｎｏ.３６）で剥離率１０％であり、ともに剥離率測定試験による評価結果は不良であった。
【００６４】
逆に、ＣｕにＰｔを添加したが、Ｃｕ合金におけるＰｔの含有率が０．００５原子％と請求項１及び請求項２記載の添加金属元素の含有率に達しない試料Ｎｏ.３７，３８の場合は、成膜直後の熱処理を行わなかった場合（試料Ｎｏ.３７）で剥離率２５％、３００℃で熱処理を行った場合（試料Ｎｏ.３８）で剥離率１５％であり、この条件でも剥離率測定試験による評価結果は何れもが不良であった。又、ＣｕにＮｉを添加したが、Ｃｕ合金におけるＮｉの含有率が０．００５原子％と請求項２記載の添加金属元素の含有率に達しない試料Ｎｏ.３９の場合も剥離率４０％であり、この条件でも剥離率測定試験による評価結果は不良であった。
【００６５】
試料Ｎｏ.４０〜４５は、Ｃｕに添加する金属元素を請求項１記載のＰｔ、Ｉｒ、Ｐｄ、Ｓｍや、請求項２記載のＮｉ、Ｒｕ、Ｃｒ、Ｎｂ、Ｗ、希土類金属の何れかではなく、Ａｕ、Ａｇ、Ｍｇ、Ｔａの何れかとした事例である。これら試料Ｎｏ. ４０〜４５の場合、剥離率は６０〜１００％と非常に高く、この条件での剥離率測定試験による評価結果は何れもが不良であった。
【００６６】
〔電気抵抗率測定試験〕
電気抵抗率測定試験では、前記剥離率測定試験のように成膜後の熱処理やテープによる剥離は行わないため、前記剥離率測定試験のように同一成分の試料を用いた試験は、複数種必要でなく一度の試験で済ませることができる。例えば試料Ｎｏ.１〜４の試験は一度の試験で済ませることができるが、総合評価を行うため便宜上表１では四度別の試験を行ったように記載している。以下の説明でも試料Ｎｏ.は分けて説明する。
【００６７】
電気抵抗率測定試験の結果は、Ｃｕを主成分とし、Ｐｔ、Ｉｒ、Ｐｄ、Ｓｍの何れかを０．０１〜０．５原子％含有した請求項１を満足する配線膜をガラス基板上に成膜した試料Ｎｏ.１〜１４では、熱処理後の電気抵抗率は、２．１〜２・９μΩ・ｃｍと何れもが良好であった。又、Ｃｕを主成分とし、Ｎｉ、Ｒｕ、Ｃｒ、Ｎｂ、Ｗ、希土類金属の少なくとも一種を合計０．０１〜０．５原子％含有した請求項２を満足する配線膜をガラス基板上に成膜した試料Ｎｏ．１５〜２１でも、熱処理後の電気抵抗率は、２．４〜３．０μΩ・ｃｍと何れもが良好であった。
【００６８】
更には、Ｃｕを主成分とすると共に、Ｎｉを含有し、更に、Ｐｔ、Ｉｒ、Ｐｄ、Ｒｕ、Ｃｒ、Ｎｂ、Ｗ、希土類金属の少なくとも一種の添加金属元素を含有し、Ｎｉを含む添加金属元素の含有量を、合計０．０１〜０．５原子％とした請求項３を満足する配線膜をガラス基板上に成膜した試料Ｎｏ．２２〜２９でも、熱処理後の電気抵抗率は、２．２〜２．８μΩ・ｃｍと何れもが良好であった。又、Ｃｕを主成分とすると共に、Ｐｔを含有し、更に、Ｎｉ、Ｉｒ、Ｐｄ、Ｒｕ、Ｃｒ、Ｎｂ、Ｗ、希土類金属の少なくとも一種の添加金属元素を含有し、Ｐｔを含む添加金属元素の含有量を、合計０．０１〜０．５原子％とした請求項４を満足する配線膜をガラス基板上に成膜した試料Ｎｏ．３０〜３２でも、熱処理後の電気抵抗率は、２．５〜２．７μΩ・ｃｍと何れもが良好であった。
【００６９】
更には、純Ｃｕの配線膜をガラス基板上に蒸着した試料Ｎｏ.３３，３４の場合の熱処理後の電気抵抗率は、２．１μΩ・ｃｍ、であり、電気抵抗率測定試験の結果は良好であった。
【００７０】
これに対し、ＣｕにＰｔを添加したが、Ｃｕ合金におけるＰｔの含有率が０．６原子％と請求項１及び請求項２記載の添加金属元素の含有率を超える試料Ｎｏ.３５，３６の場合は、熱処理後の電気抵抗率は、３．１μΩ・ｃｍ、であって、電気抵抗率測定試験の結果は不良であった。
【００７１】
逆に、ＣｕにＰｔを添加したが、Ｃｕ合金におけるＰｔの含有率が０．００５原子％と請求項１及び請求項２記載の添加金属元素の含有率に達しない試料Ｎｏ.３７，３８の場合は、熱処理後の電気抵抗率は、２．１μΩ・ｃｍ、であり、電気抵抗率測定試験の結果は良好であった。
【００７２】
Ｃｕに添加する金属元素を請求項１記載のＰｔ、Ｉｒ、Ｐｄ、Ｓｍや、請求項２記載のＮｉ、Ｒｕ、Ｃｒ、Ｎｂ、Ｗ、希土類金属の何れかではなく、Ａｕ、Ａｇ、Ｍｇ、Ｔａの何れかとした試料Ｎｏ.４０〜４５の場合、測定された熱処理後の電気抵抗率は、２．１〜２．５μΩ・ｃｍ、であり、電気抵抗率測定試験の結果は何れも良好であった。
【００７３】
〔総合評価〕
Ｃｕを主成分とし、Ｐｔ、Ｉｒ、Ｐｄ、Ｓｍの何れかを０．０１〜０．５原子％含有した請求項１を満足する配線膜をガラス基板上に成膜した試料Ｎｏ.１〜１４では、剥離率、電気抵抗率とも良好であり、総合評価は○で合格である。又、Ｃｕを主成分とし、Ｎｉ、Ｒｕ、Ｃｒ、Ｎｂ、Ｗ、希土類金属の少なくとも一種を合計０．０１〜０．５原子％含有した請求項２を満足する配線膜をガラス基板上に成膜した試料Ｎｏ．１５〜２１でも、剥離率、電気抵抗率とも良好であり、総合評価は○で合格である。更には、Ｃｕを主成分とすると共に、Ｎｉを含有し、更に、Ｐｔ、Ｉｒ、Ｐｄ、Ｒｕ、Ｃｒ、Ｎｂ、Ｗ、希土類金属の少なくとも一種の添加金属元素を含有し、Ｎｉを含む添加金属元素の含有量を、合計０．０１〜０．５原子％とした請求項３を満足する配線膜をガラス基板上に成膜した試料Ｎｏ．２２〜２９でも、剥離率、電気抵抗率とも良好であり、総合評価は○で合格である。又、Ｃｕを主成分とすると共に、Ｐｔを含有し、更に、Ｎｉ、Ｉｒ、Ｐｄ、Ｒｕ、Ｃｒ、Ｎｂ、Ｗ、希土類金属の少なくとも一種の添加金属元素を含有し、Ｐｔを含む添加金属元素の含有量を、合計０．０１〜０．５原子％とした請求項４を満足する配線膜をガラス基板上に成膜した試料Ｎｏ．３０〜３２でも、剥離率、電気抵抗率とも良好であり、総合評価は○で合格である。
【００７４】
これに対し、純Ｃｕの配線膜、添加金属元素の含有率が０．０１〜０．５原子％の範囲にないＣｕ合金の配線膜、添加金属元素がＰｔ、Ｉｒ、Ｐｄ、Ｓｍ、Ｎｉ、Ｒｕ、Ｃｒ、Ｎｂ、Ｗ、希土類金属以外の添加金属元素であるＣｕ合金の配線膜を、夫々ガラス基板上に成膜した試料Ｎｏ.３３〜４５では、剥離率、電気抵抗率のうち少なくとも一方が不良であり、総合評価は×で不合格である。
【００７５】
〔コンタクト特性試験〕
Ｃｕ合金配線（ソース電極、ドレイン電極）と透明導電膜（透明画素電極膜）とのコンタクト特性を求めるため、コンタクト特性試験を参考試験として行った。
【００７６】
この試験では、図３に示すように、ガラス基板Ａの上面に、ＤＣマグネトロン・スパッタリング法により膜厚３００ｎｍの薄膜をＣｕ合金配線Ｂとして成膜した（比較例のＭｏ、Ｃｕの場合も同様）。その上に、ＣＶＤ法によって膜厚３００ｎｍの絶縁膜Ｃ（ＳｉＮＸ）をＣｕ合金配線Ｂと直交する方向に成膜した後、その絶縁膜Ｃの中央にフォトリソグラフィーによって１０μｍ□のコンタクトホールＤを形成した。更にその上に、酸化インジウムに１０質量％の酸化錫を加えた酸化インジウム錫（ＩＴＯ）で膜厚２００ｎｍの透明導電膜Ｅを成膜し、同時にコンタクトホールＤにも充填した。この透明導電膜Ｅの成膜は、例えば、Ａｒ／Ｏ２＝２４／０．０６ｓｃｃｍ、ガス圧２．７×１０-−１Ｐａ、スパッタリングパワーＤＣ１５０Ｗのような条件下で行う。その透明導電膜Ｅの電気抵抗率は低く、２×１０−４Ω・ｃｍである。
【００７７】
Ｃｕ合金配線Ｂに、発明参考例のＣｕ−０．１原子％Ｐｔ、Ｃｕ−０．１原子％Ｉｒ、Ｃｕ−０．２原子％Ｐｄ、Ｃｕ−０．１５原子％Ｓｍを夫々用いて膜厚３００ｎｍの薄膜を形成した。また、比較例として、ＩＴＯのコンタクト部に従来から用いられていたＭｏと純Ｃｕ、更にはＣｕ−０．１原子％Ａｕ、Ｃｕ−０．１原子％Ｍｇを夫々用いて膜厚３００ｎｍの薄膜を形成した。尚、この発明参考例のＣｕ合金配線Ｂの組成は、請求項１記載の配線膜の組成の範囲内に収まっている。
【００７８】
コンタクト抵抗は、前記に説明した方法で、図３に示すようなケルビンパターンを作製し、４端子測定（透明導電膜ＥとＣｕ合金配線Ｂ間に電流を流し、別の端子で透明導電膜ＥとＣｕ合金配線Ｂの間の電圧降下を測定する方法）を行い求めた。即ち、透明導電膜ＥとＣｕ合金配線Ｂ間に電流を流し、透明導電膜ＥとＣｕ合金配線Ｂ間の電圧をモニターすることにより、コンタクト部のコンタクト抵抗を求めた。表４にその試験結果を示す。
【００７９】
【表４】
2008166742.tif 000006
【００８０】
発明参考例の試料Ｎｏ．１〜４のコンタクト抵抗は、その何れもがＩＴＯのコンタクト部に従来から用いられていたＭｏ（試料Ｎｏ．５）より低く、Ｃｕ合金配線（ソース電極、ドレイン電極、ゲート電極）としての使用に適した材料を用いたものということができる。尚、これらの材料は、請求項１に示すＣｕ合金配線膜の条件を満たしているので、上記電極材料の共通化を図ることができる。
【図面の簡単な説明】
【００８１】
【図１】フラットパネルディスプレイのＴＦＴ素子の縦断面図である。
【図２】高周波グロー放電発光分光分析法により配線膜の表面側からガラス基板に向けて組成分析を行った分析結果の成分元素濃度分布を示す参考図である。
【図３】コンタクト抵抗測定用のケルビンパターンを示すものであって、（ａ）は平面図、（ｂ）は（ａ）のＸ−Ｘ線断面図である。
【符号の説明】
【００８２】
１…フラットパネルディスプレイ用ＴＦＴ素子
２…配線膜
３…ガラス基板
４…絶縁膜
５…透明導電膜
６…ＴＦＴ
７…ゲート電極
８…ゲート絶縁膜
９…信号線
１０…ソース電極
１１…ドレイン電極
１２…層間絶縁膜
１３…チャネルアモルファスシリコン
１４…ｎ＋アモルファスシリコン
【図１】
2008166742.tif 000007
【図２】
2008166742.tif 000008
【図３】
2008166742.tif 000009
【手続補正書】
【提出日】平成20年4月22日(2008.4.22)
【手続補正１】
【補正対象書類名】特許請求の範囲
【補正対象項目名】全文
【補正方法】変更
【補正の内容】
【特許請求の範囲】
【請求項１】
フラットパネルディスプレイ用のＴＦＴ素子を構成する配線膜であって、Ｐｔ、Ｉｒ、Ｐｄの少なくとも一種を合計０．０１〜０．５原子％含有し、残部がＣｕよりなることを特徴とするＣｕ合金配線膜。
【請求項２】
フラットパネルディスプレイ用のＴＦＴ素子を構成する配線膜であって、Ｎｉ、Ｐｔ、Ｉｒ、Ｐｄ、Ｒｕ、Ｃｒ、Ｎｂの少なくとも一種を合計０．０１〜０．５原子％含有し、残部がＣｕよりなることを特徴とするＣｕ合金配線膜。
【請求項３】
フラットパネルディスプレイ用のＴＦＴ素子を構成する配線膜であって、必須添加元素のＮｉと、Ｐｔ、Ｉｒ、Ｐｄ、Ｒｕ、Ｃｒ、Ｎｂの少なくとも一種の添加金属元素とを、その合計で０．０１〜０．５原子％含有し、残部がＣｕよりなることを特徴とするＣｕ合金配線膜。
【請求項４】
フラットパネルディスプレイ用のＴＦＴ素子を構成する配線膜であって、必須添加元素のＰｔと、Ｎｉ、Ｉｒ、Ｐｄ、Ｒｕ、Ｃｒ、Ｎｂの少なくとも一種の添加金属元素とを、その合計で０．０１〜０．５原子％含有し、残部がＣｕよりなることを特徴とするＣｕ合金配線膜。
【請求項５】
ガラス基板上に、請求項１乃至４のいずれかに記載の配線膜を積層し、その上に少なくとも層間絶縁膜を介して透明導電膜を積層して成ることを特徴とするフラットパネルディスプレイ用ＴＦＴ素子。
【請求項６】
請求項１記載の配線膜を作製するためのスパッタリングターゲットであって、Ｐｔ、Ｉｒ、Ｐｄの少なくとも一種を合計０．０１〜０．５原子％含有し、残部がＣｕよりなることを特徴とするＣｕ合金スパッタリングターゲット。
【請求項７】
請求項２記載の配線膜を作製するためのスパッタリングターゲットであって、Ｎｉ、Ｐｔ、Ｉｒ、Ｐｄ、Ｒｕ、Ｃｒ、Ｎｂの少なくとも一種を合計０．０１〜０．５原子％含有し、残部がＣｕよりなることを特徴とするＣｕ合金スパッタリングターゲット。
【請求項８】
請求項３記載の配線膜を作製するためのスパッタリングターゲットであって、必須添加元素のＮｉと、Ｐｔ、Ｉｒ、Ｐｄ、Ｒｕ、Ｃｒ、Ｎｂの少なくとも一種の添加金属元素とを、その合計で０．０１〜０．５原子％含有し、残部がＣｕよりなることを特徴とするＣｕ合金スパッタリングターゲット。
【請求項９】
請求項４記載の配線膜を作製するためのスパッタリングターゲットであって、必須添加元素のＰｔと、Ｎｉ、Ｉｒ、Ｐｄ、Ｒｕ、Ｃｒ、Ｎｂの少なくとも一種の添加金属元素とを、その合計で０．０１〜０．５原子％含有し、残部がＣｕよりなることを特徴とするＣｕ合金スパッタリングターゲット。
【手続補正２】
【補正対象書類名】明細書
【補正対象項目名】００２１
【補正方法】変更
【補正の内容】
【００２１】
請求項１記載の発明は、フラットパネルディスプレイ用のＴＦＴ素子を構成する配線膜であって、Ｐｔ、Ｉｒ、Ｐｄの少なくとも一種を合計０．０１〜０．５原子％含有し、残部がＣｕよりなることを特徴とするＣｕ合金配線膜である。
【手続補正３】
【補正対象書類名】明細書
【補正対象項目名】００２２
【補正方法】変更
【補正の内容】
【００２２】
請求項２記載の発明は、フラットパネルディスプレイ用のＴＦＴ素子を構成する配線膜であって、Ｎｉ、Ｐｔ、Ｉｒ、Ｐｄ、Ｒｕ、Ｃｒ、Ｎｂの少なくとも一種を合計０．０１〜０．５原子％含有し、残部がＣｕよりなることを特徴とするＣｕ合金配線膜である。
【手続補正４】
【補正対象書類名】明細書
【補正対象項目名】００２３
【補正方法】変更
【補正の内容】
【００２３】
請求項３記載の発明は、フラットパネルディスプレイ用のＴＦＴ素子を構成する配線膜であって、必須添加元素のＮｉと、Ｐｔ、Ｉｒ、Ｐｄ、Ｒｕ、Ｃｒ、Ｎｂの少なくとも一種の添加金属元素とを、その合計で０．０１〜０．５原子％含有し、残部がＣｕよりなることを特徴とするＣｕ合金配線膜である。
【手続補正５】
【補正対象書類名】明細書
【補正対象項目名】００２４
【補正方法】変更
【補正の内容】
【００２４】
請求項４記載の発明は、フラットパネルディスプレイ用のＴＦＴ素子を構成する配線膜であって、必須添加元素のＰｔと、Ｎｉ、Ｉｒ、Ｐｄ、Ｒｕ、Ｃｒ、Ｎｂの少なくとも一種の添加金属元素とを、その合計で０．０１〜０．５原子％含有し、残部がＣｕよりなることを特徴とするＣｕ合金配線膜である。
【手続補正６】
【補正対象書類名】明細書
【補正対象項目名】００２６
【補正方法】変更
【補正の内容】
【００２６】
請求項６記載の発明は、請求項１記載の配線膜を作製するためのスパッタリングターゲットであって、Ｐｔ、Ｉｒ、Ｐｄの少なくとも一種を合計０．０１〜０．５原子％含有し、残部がＣｕよりなることを特徴とするＣｕ合金スパッタリングターゲットである。
【手続補正７】
【補正対象書類名】明細書
【補正対象項目名】００２７
【補正方法】変更
【補正の内容】
【００２７】
請求項７記載の発明は、請求項２記載の配線膜を作製するためのスパッタリングターゲットであって、Ｎｉ、Ｐｔ、Ｉｒ、Ｐｄ、Ｒｕ、Ｃｒ、Ｎｂの少なくとも一種を合計０．０１〜０．５原子％含有し、残部がＣｕよりなることを特徴とするＣｕ合金スパッタリングターゲットである。
【手続補正８】
【補正対象書類名】明細書
【補正対象項目名】００２８
【補正方法】変更
【補正の内容】
【００２８】
請求項８記載の発明は、請求項３記載の配線膜を作製するためのスパッタリングターゲットであって、必須添加元素のＮｉと、Ｐｔ、Ｉｒ、Ｐｄ、Ｒｕ、Ｃｒ、Ｎｂの少なくとも一種の添加金属元素とを、その合計で０．０１〜０．５原子％含有し、残部がＣｕよりなることを特徴とするＣｕ合金スパッタリングターゲットである。
【手続補正９】
【補正対象書類名】明細書
【補正対象項目名】００２９
【補正方法】変更
【補正の内容】
【００２９】
請求項９記載の発明は、請求項４記載の配線膜を作製するためのスパッタリングターゲットであって、必須添加元素のＰｔと、Ｎｉ、Ｉｒ、Ｐｄ、Ｒｕ、Ｃｒ、Ｎｂの少なくとも一種の添加金属元素とを、その合計で０．０１〜０．５原子％含有し、残部がＣｕよりなることを特徴とするＣｕ合金スパッタリングターゲットである。
【手続補正１０】
【補正対象書類名】明細書
【補正対象項目名】００５８
【補正方法】変更
【補正の内容】
【００５８】
【表２】
2008166742.tif 000010